СПОСОБ ИЗГОТОВЛЕНИЯ ЗАПОЛНИТЕЛЯ ДЛЯ БЕТОНА
METHOD FOR PRODUCING CONCRETE AGGREGATE

Изобретение относится к области производства заполнителей для бетона.
Известен способ изготовления заполнителя (керамзитового гравия), включающий подготовку глиняной массы, ее увлажнение, формование гранул, их сушку, обжиг и охлаждение [1].
Задачей изобретения является получение заполнителя с неровной поверхностью, увеличение прочности сцепления заполнителя с цементным камнем.
Технический результат достигается тем, что по способу изготовления заполнителя для бетона, включающему подготовку глиняной массы, ее увлажнение, формование гранул, их сушку, обжиг и охлаждение, на поверхность отформованных гранул наносят слой дробленого и просеянного через сетку №5 цементного клинкера.
Способ поясняется следующим примером.
На основе легкоплавких глин, способных вспучиваться в условиях термической обработки, подготавливают глиняную массу, ее увлажняют до 17-23% и при помощи дырчатых вальцов формуют гранулы. Цементный клинкер дробят и просеивают через сетку №5. На поверхность отформованных гранул наносят (втапливают) слой дробленого цементного клинкера. Гранулы сушат до влажности 1-6% и обжигают, например, во вращающихся печах барабанного типа при температуре 1100°C. Готовые гранулы охлаждают до температуры 20-50°С и направляют на склад готовой продукции. Заполнитель, полученный предложенным способом, имеет неровную поверхность, прочно сцепляется с цементным камнем.
Источник информации
1. Дудеров И.Г. Общая технология силикатов. - М.: Стройиздат, 1987. - С. 314-321.